КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки.
Известна керамическая масса, содержащая, мас.%: глина легкоплавкая 20,0-40,0; глина тугоплавкая 25,0-35,0; глинистые отходы обогащения циркон-ильменитовой руды 35,0-15,0 [1].
Задача изобретения состоит в повышении прочности изделий, полученной из керамической массы.
Технический результат достигается тем, что керамическая масса для изготовления облицовочной плитки, включающая глину легкоплавкую, глину тугоплавкую, глинистые отходы обогащения циркон-ильменитовой руды, дополнительно включает криолит, причем компоненты находятся при следующем соотношении, мас.%: глина легкоплавкая 45,0-55,0; глина тугоплавкая 5,0-10,0; глинистые отходы обогащения циркон-ильменитовой руды 37,0-40,0; криолит 3,0-5,0.
2
2
3
2
2
3
2
2
3
Для приготовления керамической массы используют глины легкоплавкие следующего состава, мас.%: SiO 60,0-80,0; AlO+TiO 5,0-20,0; FeO+FeO 3,0-10,0; CaO до 25,0; MgO до 3,0; NaO+KO 1,0-5,0; SO до 3,0; п.п.п. до 15,0.
2
2
3
2
2
3
2
2
В составе керамической массы используют глины тугоплавкие следующего состава, мас.%: SiO 42,0-80,0; AlO 13,0-35,0; TiO 0,3-1,6; FeO 1,2-11,0; CaO до 1,7; MgO 0,2-1,6; NaO 0,1-3,6; KO 0,1-4,4; п.п.п. 2,6-15,7.
Глинистые отходы обогащения циркон-ильменитовой руды включают глину; до 3 мас.% циркона; до 2 мас.% ильменита.
В таблице приведены составы керамической массы.
Таблица.
Компоненты
Состав, мас.%:
1
2
Глина легкоплавкая
45,0
55,0
Глина тугоплавкая
10,0
5,0
Глинистые отходы обогащения, циркон-ильменитовой руды
40,0
37,0
Криолит
5,0
3,0
Прочность на изгиб, МПа
~30
~30
Компоненты дозируют в требуемых количествах, размалывают, готовят керамическую массу с влажностью 9-13%, из которой прессуют плитку полусухим способом под давлением 30 МПа. На поверхность плитки наносят (напыляют) слой цветной глазури и при температуре 1100°C проводят обжиг.
Источник информации
1. SU 1451128, C04B 33/00, 1989.